(57)【要約】本発明は、高温に暴露した後に減少した収縮性をもつ硫酸カルシウムベースの製品を提供し、この製品は、石膏、（たとえば４~２７重量%の量の）ポゾラン源及び（０．５〜１０重量％の量の）金属塩添加剤を含む。ポゾラン源は、カオリナイト粘土材料、フライアッシュ、もみ殻灰、珪藻土、火山灰及び軽石、マイクロシリカ、シリカフェーム並びにシリコーンオイルから選択することができる。金属塩添加剤は、３００〜５００℃の温度の間で分解して硝酸マグネシウムなどの金属酸化物を生成する金属塩でありえる。【選択図】なし【特許請求の範囲】
【請求項１】
石膏、ポゾラン源及び金属塩添加剤を含む硫酸カルシウムベースの製品。
【請求項２】
前記ポゾラン源が、（石膏、ポゾラン源及び金属塩の重量に基づいて）４〜２７重量％の量で含まれる、請求項１に記載の硫酸カルシウムベースの製品。
【請求項３】
前記ポゾラン源が、（石膏、ポゾラン源及び金属塩の重量に基づいて）４〜９重量％の量で含まれる、請求項２に記載の硫酸カルシウムベースの製品。
【請求項４】
前記金属塩添加剤が、（石膏、ポゾラン源及び金属塩の重量に基づいて）０．５〜１０重量％の量で含まれる、請求項１〜３のいずれかに記載の硫酸カルシウムベースの製品。
【請求項５】
前記金属塩添加剤が、（石膏、ポゾラン源及び金属塩の重量に基づいて）２〜９重量％の量で含まれる、請求項４に記載の硫酸カルシウムベースの製品。
【請求項６】
前記石膏が、（石膏、ポゾラン源及び金属塩の重量に基づいて）６５〜９８重量％の量で提供される、請求項１〜５のいずれかに記載の硫酸カルシウムベースの製品。
【請求項７】
前記石膏が、（石膏、ポゾラン源及び金属塩の重量に基づいて）６５〜８５重量％の量で提供される、請求項６に記載の硫酸カルシウムベースの製品。
【請求項８】
前記金属塩添加剤が、（石膏、ポゾラン源及び金属塩の重量に基づいて）０．５〜９重量％の量で含まれ、前記石膏が６５〜９８重量％の量で含まれる、請求項１〜７のいずれかに記載の硫酸カルシウムベースの製品。
【請求項９】
前記金属塩添加剤が硝酸マグネシウムであり、前記石膏が、（石膏、ポゾラン源及び金属塩の重量に基づいて）６５〜９８重量％の量で含まれる、請求項１〜８のいずれかに記載の硫酸カルシウムベースの製品。
【請求項１０】
焼石膏、ポゾラン源及び金属塩添加剤を含む水性スラリーを乾燥することから形成される硫酸カルシウムベースの製品。
【請求項１１】
前記ポゾラン源が５〜３０重量％の量でスラリーに含まれる、請求項１０に記載の硫酸カルシウムベースの製品。
【請求項１２】
前記ポゾラン源が５〜９重量％の量でスラリーに含まれる、請求項１１に記載の硫酸カルシウムベースの製品。
【請求項１３】
前記金属添加剤が１〜１５重量％の量でスラリーに含まれる、請求項１０〜１２のいずれかに記載の硫酸カルシウムベースの製品。
【請求項１４】
前記金属塩が、２〜９重量％の量でスラリーに含まれる、請求項１３に記載の硫酸カルシウムベースの製品。
【請求項１５】
前記ポゾラン源の重量％と前記金属塩の重量％が等しい、請求項１〜１４のいずれかに記載の硫酸カルシウムベースの製品。
【請求項１６】
前記石膏が、（石膏、ポゾラン源及び金属塩の重量に基づいて）６０〜９５重量％の量でスラリーに含まれる、請求項６〜１５のいずれかに記載の硫酸カルシウムベースの製品。
【請求項１７】
前記石膏が、（石膏、ポゾラン源及び金属塩の重量に基づいて）７５〜９０重量％の量でスラリーに含まれる、請求項１６に記載の硫酸カルシウムベースの製品。
【請求項１８】
前記金属塩添加剤が、（石膏、ポゾラン源及び金属塩の重量に基づいて）１〜９重量％の量でスラリーに含まれ、前記石膏は６０〜９５重量％の量でスラリーに含まれる、請求項６〜１７のいずれかに記載の硫酸カルシウムベースの製品。
【請求項１９】
前記金属塩添加剤が硝酸マグネシウムであり、前記石膏は、（石膏、ポゾラン源及び金属塩の重量に基づいて）６０〜９５重量％の量でスラリーに含まれる、請求項６〜１８のいずれかに記載の硫酸カルシウムベースの製品。
【請求項２０】
前記ポゾラン源が、カオリナイト粘土材料、フライアッシュ、もみ殻灰、珪藻土、火山灰及び軽石、マイクロシリカ、シリカフェーム並びにシリコーンオイルから選択される、請求項１〜１９のいずれかに記載の硫酸カルシウムベースの製品。
【請求項２１】
前記金属塩添加剤が、３００〜５００℃の温度の間で分解し、金属酸化物を生成する金属塩である、請求項１〜２０のいずれかに記載の硫酸カルシウムベースの製品。
【請求項２２】
前記金属塩添加剤が、カルシウム、マグネシウム、銅、亜鉛、鉄またはアルミニウムを含む、請求項２１に記載の硫酸カルシウムベースの製品。
【請求項２３】
前記金属塩が硝酸塩、炭酸塩、炭酸水素塩、硫酸塩、水酸化物または塩化物である、請求項２１または２２に記載の硫酸カルシウムベースの製品。
【請求項２４】
前記金属塩が硝酸マグネシウムである、請求項２１〜２３のいずれかに記載の硫酸カルシウムベースの製品。
【請求項２５】
硫酸カルシウムベースの組成物の水性スラリーを乾燥することによる硫酸カルシウムベースの製品を形成する際に使用するための硫酸カルシウムベースの組成物であって、前記硫酸カルシウムベースの組成物は、焼石膏、ポゾラン源及び金属塩を含む、前記組成物。
【請求項２６】
前記ポゾラン源が５〜３０重量％の量で含まれる、請求項２５に記載の硫酸カルシウムベースの組成物。
【請求項２７】
前記ポゾラン源が５〜９重量％の量で含まれる、請求項２６に記載の硫酸カルシウムベースの組成物。
【請求項２８】
前記金属塩添加剤が１〜１５重量％の量で含まれる、請求項２５〜２７のいずれかに記載の硫酸カルシウムベースの組成物。
【請求項２９】
前記金属塩添加剤が、２〜９重量％の量で含まれる、請求項２８に記載の硫酸カルシウムベースの組成物。
【請求項３０】
前記ポゾラン源の重量％と前記金属塩の重量％が等しい、請求項２５〜２９のいずれかに記載の硫酸カルシウムベースの組成物。
【請求項３１】
前記石膏が、（石膏、ポゾラン源及び金属塩の重量に基づいて）６０〜９５重量％の量で提供される、請求項２５〜３０のいずれかに記載の硫酸カルシウムベースの組成物。
【請求項３２】
前記石膏が、（石膏、ポゾラン源及び金属塩の重量に基づいて）７５〜９０重量％の量で提供される、請求項３１に記載の硫酸カルシウムベースの組成物。
【請求項３３】
前記金属塩が（石膏、ポゾラン源及び金属塩の重量に基づいて）１〜９重量％の量で含まれ、前記石膏が６０〜９５重量％の量で含まれる、請求項２５〜３２のいずれかに記載の硫酸カルシウムベースの組成物。
【請求項３４】
前記金属添加剤が硝酸マグネシウムであり、前記石膏が、（石膏、ポゾラン源及び金属塩の重量に基づいて）６０〜９５重量％の量で含まれる、請求項２５〜３３のいずれかに記載の硫酸カルシウムベースの組成物。
【請求項３５】
前記ポゾラン源が、カオリナイト粘土材料、フライアッシュ、もみ殻灰、珪藻土、火山灰及び軽石、マイクロシリカ、シリカフェーム並びにシリコーンオイルから選択される、請求項２５〜３４のいずれかに記載の硫酸カルシウムベースの組成物。
【請求項３６】
前記金属塩添加剤が、３００〜５００℃の温度の間で分解して金属酸化物を生成する金属塩である、請求項２５〜３５のいずれかに記載の硫酸カルシウムベースの組成物。
【請求項３７】
前記金属塩添加剤が、カルシウム、マグネシウム、銅、亜鉛、鉄またはアルミニウムを含む、請求項３６に記載の硫酸カルシウムベースの組成物。
【請求項３８】
前記金属塩が、硝酸塩、炭酸塩、炭酸水素塩、硫酸塩、水酸化物または塩化物である、請求項３６または３７に記載の硫酸カルシウムベースの組成物。
【請求項３９】
前記金属塩が硝酸マグネシウムである、請求項３６〜３８のいずれかに記載の硫酸カルシウムベースの組成物。
【請求項４０】
請求項２５〜３９のいずれかに記載の組成物を含む水性スラリーを乾燥することによる硫酸カルシウムベースの製品を形成する方法。
【請求項４１】
石膏を含む硫酸カルシウムベースの製品が熱に暴露されている間に収縮を減少する及び/または強度を改良するためのポゾラン源及び金属塩添加剤の組み合わせの使用。
【請求項４２】
前記ポゾラン源が４〜２７重量％の量で含まれる、請求項４１に記載の使用。
【請求項４３】
前記ポゾラン源が、（石膏、ポゾラン源及び金属塩の重量に基づいて）４〜９重量％の量で含まれる、請求項４２に記載の方法。
【請求項４４】
前記金属塩添加剤が、（石膏、ポゾラン源及び金属塩の重量に基づいて）０．５〜１０重量％の量で含まれる、請求項４１〜４３のいずれかに記載の使用。
【請求項４５】
前記金属塩添加剤が、（石膏、ポゾラン源及び金属塩の重量に基づいて）２〜９重量％の量で含まれる、請求項４４に記載の使用。
【請求項４６】
前記石膏が、（石膏、ポゾラン源及び金属塩の重量に基づいて）６５〜９８重量％の量で提供される、請求項４１〜４５のいずれかに記載の使用。
【請求項４７】
前記石膏が、（石膏、ポゾラン源及び金属塩の重量に基づいて）６５〜８５重量％の量で提供される、請求項４６に記載の使用。
【請求項４８】
前記金属塩添加剤が（石膏、ポゾラン源及び金属塩の重量に基づいて）０．５〜９重量％の量で含まれ、前記石膏が６５〜９８重量％の量で含まれる、請求項４１〜４７のいずれかに記載の使用。
【請求項４９】
前記金属塩添加剤が硝酸マグネシウムであり、前記石膏が（石膏、ポゾラン源及び金属塩の重量に基づいて）６５〜９８重量％の量で含まれる、請求項４１〜４８のいずれかに記載の使用。
【請求項５０】
前記ポゾラン源がカオリナイト粘土材料である、請求項４１〜４９のいずれかに記載の使用。
【請求項５１】
前記金属塩添加剤が、３００〜５００℃の温度の間で分解して金属酸化物を生成する金属塩である、請求項４１〜５０のいずれかに記載の使用。
【請求項５２】
前記金属塩添加剤が、カルシウム、マグネシウム、銅、亜鉛、鉄またはアルミニウムを含む、請求項５１に記載の使用。
【請求項５３】
前記金属塩が硝酸塩、炭酸塩、炭酸水素塩、硫酸塩、水酸化物または塩化物である、請求項５１または５２に記載の使用。
【請求項５４】
前記金属塩が硝酸マグネシウムである、請求項４１〜５３のいずれかに記載の使用。
【請求項５５】
実質的に本明細書中に記載のいずれかの態様としての製品。
【請求項５６】
実質的に本明細書中に記載のいずれかの態様としての組成物。
【請求項５７】
実質的に本明細書中に記載のいずれかの態様としての方法。
【請求項５８】
実質的に本明細書中に記載のいずれかの態様としての使用。
【発明の詳細な説明】
【技術分野】
【０００１】
本発明は、改良された耐火性の硫酸カルシウムベースの製品、特に高温に暴露された後に減少した収縮性をもつ硫酸カルシウムベースの建物／建設用製品に関する。
【背景技術】
【０００２】
硫酸カルシウムベースの製品は、たとえば屋内仕切壁（乾式壁としても知られるウォールボード、石膏ボードまたはプラスターボードを使用する）、及び天井を形成するか、あるいは建物内のダクト（たとえば換気ダクト）を収容するために、建物の建設において広く使用されている。
【０００３】
ウォールボードなどの硫酸カルシウムベースの製品は、通常は、焼石膏またはスタッコとしても知られる硫酸カルシウムの半水和物（CaSO4・1/2H2O）の水性スラリーを、ライニング紙またはガラス繊維マットの二つのシートの間で乾燥することによって形成される。スラリーが乾燥して、焼石膏が水和されるにつれて、ライニングシート／マットの間にはさまれた石膏（硫酸カルシウム二水和物（CaSO4・2H2O））の硬質で剛性のコアが形成される。
【０００４】
ウォールボードが、建物火災において遭遇するもの、または高温の流体を移送するダクトを収容するために使用されるウォールボードが遭遇するもののような高い温度に暴露されると、石膏内に含まれる結晶水が排除されて硫酸カルシウムの無水石膏が生成する。初めのうちは、これはウォールボードを横切る熱伝達が減少して、ダクトから放出されるか、または建物火災中に生じる熱を封じ込めるのが促進されるという有利性を有する。しかしながら、４００〜４５０℃の温度では、初めに形成されたAIII相無水石膏（γ−CaSO4または「溶解性」無水石膏としても知られる）がAII相（または「不溶性」無水石膏）に転化し、この相変化によってウォールボードの収縮、即ち寸法安定性の損失がもたらされる。この収縮（ウォールボードの長さまたは幅の約２％または６体積％になる可能性がある）によって、しばしばウォールボードがそれらの支持構造体から剥離する。これは明らかに望ましくない。ウォールボードが屋内仕切り壁のために使用されていて、火災が発生した状況においては、収縮によって隙間が残されて、火源に隣接している部屋が熱/炎の影響にさらされる可能性がある。また、隙間によって火源に酸素が侵入し、火に燃料が注がれて防火扉の効果が失われる可能性がある。
【０００５】
より高い温度（６００℃を超える）では、不溶性の無水石膏が焼結し続けて、ウォールボード体積が大きく減少する。これによって非常に大きな収縮がもたらされ、それらはもはやそれらの支持構造体によって支えられなくなるので、最終的には内壁／天井／ダクトケーシングの崩壊が引き起こされる。
【０００６】
高温に暴露された後の収縮を減少させようと、硫酸カルシウムベースの製品の耐火性を改良する試みがなされてきた。
たとえばＵＳ２５２６０６６号及びＵＳ２７４４０２２号から、ウォールボード製造の間に水性焼石膏スラリーに未膨張バーミキュライト及び不燃性繊維の組み合わせを添加することは公知である。
【０００７】
熱膨張の間に、ウォールボードコア内に含まれるバーミキュライトが、石膏の収縮量に匹敵する量だけ膨張して、ウォールボードの収縮に抵抗する。
未膨張バーミキュライト及び/またはガラス繊維を含むウォールボードは、商業的成功を収めてきた。
【０００８】
ＵＳ３６１６１７３号は、ガラス繊維及びバーミキュライトに加えて、少量（好ましくは約２〜５重量％）の粘土、コロイドシリカまたはコロイドアルミナを石膏コアに添加することを提案した。その意図は、耐火性ウォールボードの密度を減少させることであった。２０重量％を超える量は、紙ライニングシートと十分に結合しない弱いコアとなったことが知見された。
【０００９】
ＵＳ２００３／０１３８６１４号は、未膨張バーミキュライト及びガラス繊維に加えて、粘土であってもよい鉱物添加剤３〜２５重量％及び水和アルミナ３〜１５重量％を含む耐火性石膏ウォールボードを開示する。カオリナイト２５％を含む粘土１０〜１５重量％を使用すると最適の結果が達成された。
【００１０】
ＵＳ４６６４７０７号は、ガラス繊維、硫酸カルシウム結晶繊維（crystal fiber）及び粘土０．５〜５重量％、好ましくはカオリナイト粘土を含むスラリーから形成した石膏ウォールボードを開示する。
【００１１】
ＵＳ６５６９５４１号は、カオリナイトなどの粘土であってもよい鉱物添加剤５〜１５重量％を含む耐水性石膏ウォールボードを開示する。
ＵＳ５９８５０１３号は、硫酸カルシウム半水和物及び水和塩を含む融蝕型（ablative type）熱保護材料を開示する。（乾燥成分の重量に基づいて４０重量％の量で使用する）硝酸マグネシウム六水和物を含む多くの水和塩が使用される。熱融蝕性材料を介する熱移動にかかった時間が記録された。加熱後の材料における収縮に与える効果については全く記載されていない。
【００１２】
硫酸カルシウムベースの製品はまた、金属またはガラス物品を鋳造するためにも使用される。硫酸カルシウムの鋳型は、溶融した金属／ガラスを充填する前に７００〜９００℃に加熱される。そのような硫酸カルシウムベースの鋳型の高温収縮を制御して、鋳型がリークしないことを確保し、鋳造した金属／ガラス製品が歪まないことを確保することが重要である。
【先行技術文献】
【特許文献】
【００１３】
【特許文献１】ＵＳ２５２６０６６号
【特許文献２】ＵＳ２７４４０２２号
【特許文献３】ＵＳ３６１６１７３号
【特許文献４】ＵＳ２００３／０１３８６１４号
【特許文献５】ＵＳ４６６４７０７号
【特許文献６】ＵＳ６５６９５４１号
【特許文献７】ＵＳ５９８５０１３号
【発明の概要】
【発明が解決しようとする課題】
【００１４】
本発明の好ましい目的は、熱に暴露した後、たとえば建物火災の間に、減少した収縮をもつ改良された耐火性／耐熱性硫酸カルシウムベースの製品を提供することである。かかる改良された耐火性製品は、特に、たとえば建物内の屋内仕切り壁を形成するためのウォールボードまたはパネル、天井タイル、換気／排煙ダクトを収容するためのウォールボードまたはパネル、ウォールボード／パネル／タイルを接合するための目地材料などの建設製品として、あるいは金属／ガラス製品の鋳造において使用するための鋳型のための用途を有することができる。
【課題を解決するための手段】
【００１５】
従って、第一の形態においては、本発明は、石膏、ポゾラン源及び金属塩添加剤を含む硫酸カルシウムベースの製品を提供する。
第二の形態においては、本発明は硫酸カルシウムベースの製品を提供し、ここで前記製品は焼石膏、ポゾラン源及び金属塩添加剤を含む水性スラリーを乾燥することにより形成される。
【００１６】
第三の形態においては、本発明は、焼石膏、ポゾラン源及び金属塩を含む水性スラリーを乾燥することによって硫酸カルシウム製品を形成する方法を提供する。
第四の形態においては、本発明は、硫酸カルシウムベースの製品の熱への暴露の間に、収縮を減少させるためのポゾラン源及び金属塩添加剤の組み合わせの使用を提供する。
【００１７】
第五の形態においては、本発明は、硫酸カルシウムベースの組成物の水性スラリーを乾燥することにより、硫酸カルシウムベースの製品を形成する際に使用するための硫酸カルシウムベースの組成物を提供し、前記硫酸カルシウムベースの組成物は、焼石膏、ポゾラン源及び金属塩を含む。
【発明を実施するための形態】
【００１８】
本発明者らは、ポゾラン源と金属塩の組み合わせを添加すると、最高１０００℃に加熱した後でさえもその寸法安定性を維持する硫酸カルシウムベースの製品がもたらされることを知見した。石膏を一緒に結合して寸法安定性を改良するのを助ける焼結プロセスが起きると考えられる。加熱後（及び石膏がＥＤＴＡを使用して除去された後）の製品の分析から、ポゾラン源が連結性網状構造を形成し、これが石膏を結合するのを助け、安定性が高まることが明らかである。金属塩が存在すると、ポゾラン源が連結性網状構造に変化する温度を低下させて、必要とされるポゾラン源の量を減らすことができる。これは、網状構造に金属塩が包含された結果かもしれない。
【００１９】
「ポゾラン源」なる用語は、それ自体がポゾランである材料（たとえばフライアッシュ、もみ殻灰、珪藻土、火山灰及び軽石、マイクロシリカ、シリカフューム）または加熱するとポゾラン材料を生成する材料（たとえば、加熱するとメタカオリンを生成するカオリナイト粘土または、加熱するとシリカを生成するシリコーンオイルなど）を含むと意図される。
【００２０】
「シリコーンオイル」なる用語は、液体ポリシロキサンを指すように意図される。シリコーンオイルはポリジオルガノシロキサンを含むことができる。オルガノ基はアルキル及び/またはアリール、たとえばメチル及び/またはフェニル基でありうる。一例としてはポリジメチルシロキサン（ＰＤＭＳ）がある。シリコーンオイルはポリオルガノヒドロシロキサンを含むことができる。オルガノ基はアルキルまたはアリール基、たとえばメチル及び/またはフェニル基でありえる。一例としてはポリメチルヒドロシロキサン（ＰＭＨＳ）がある。シリコーンオイルはジオルガノシロキサン及びオルガノヒドロシロキサンのコポリマーまたは、ポリジオルガノシロキサン及びポリオルガノヒドロシロキサンのブレンドを含むことができる。
【００２１】
シリコーンオイルは無水物でありえる。
好ましくは、ポゾラン源はカオリナイト粘土材料または珪藻土である。
「カオリナイト粘土材料」なる用語は、カオリナイト（Al2Si2O5(OH)4）、ディッカイト、ハロサイト及びナクライトなどのカオリナイトの多形、球状粘土（カオリナイト２０〜８０％、マイカ１０〜２５％、石英６〜６５％を含む）、耐火粘土並びにフリントクレーを包含する。好適な粘土添加物の例としては、Puroflo  ３１（商標）（Sibelco製）があり、これはカオリナイト６６％、マイカ２３％、長石６％及び石英１％を含む。粘土材料は好ましくは、か焼されていない粘土材料である。カオリナイト粘土は、高温で脱水される間にポゾランメタカオリンを形成する。
【００２２】
硫酸カルシウムベースの製品を形成するために使用されるスラリー及び硫酸カルシウムベースの組成物において、ポゾラン源は５重量％を超える量、好ましくは５重量％〜３０重量％、より好ましくは５重量％〜２５重量％、例えば５〜１０重量％、最も好ましくは５〜９重量％（ここで重量％は、焼石膏、ポゾラン源及び金属塩の重量に基づく）の量で提供することができる。
【００２３】
硫酸カルシウムベースの製品では、ポゾラン源は４重量％を超える量、好ましくは４〜２７重量％、より好ましくは４〜２０重量％、最も好ましくは４〜９重量％（ここで重量％は、石膏、ポゾラン源及び金属塩の重量に基づく）の量で提供することができる。
【００２４】
金属塩は好ましくは、３００〜５００℃の温度で分解して金属酸化物を生成する金属塩である。
金属塩中の金属は、アルカリ土類金属、たとえばカルシウムまたはマグネシウムでありえる。金属は遷移金属、たとえば銅、亜鉛、鉄でありえる。金属はアルミニウムでありえる。好ましくは、前記金属はマグネシウムである。
【００２５】
塩は、硝酸塩、炭酸塩、炭酸水素塩、硫酸塩または塩化物でありえる。塩は水和されていてもよい。
好ましい金属塩は、マグネシウム、銅、アルミニウム、カルシウム、亜鉛及び鉄の硝酸塩、並びに塩化マグネシウム（たとえば六水和物）である。
【００２６】
硫酸カルシウムベースの製品を形成するために使用されるスラリー及び硫酸カルシウムベースの組成物において、金属塩は、１重量％を超える量、好ましくは１〜１５重量％、より好ましくは１〜１０重量％及び最も好ましくは２〜９重量％で提供することができる。
【００２７】
ポゾラン源及び金属塩は、１：１重量％比（ここで重量％は、焼石膏、ポゾラン源及び金属塩の重量に基づく）でスラリー及び硫酸カルシウムベースの組成物中に含めることができる。これらはそれぞれ、約９または１０重量％の量で含めることができる。
【００２８】
硫酸カルシウムベースの製品において、金属塩は０．５重量％を超える量、好ましくは０．５〜１０重量％、より好ましくは１〜９重量％及び最も好ましくは２〜９重量％（ここで重量％は、石膏、ポゾラン源及び金属塩の重量に基づく）で提供することができる。
【００２９】
「石膏」なる用語は、主として硫酸カルシウム二水和物（CaSO4・2H2O）を指すように意図される。
「焼石膏」なる用語は、主として硫酸カルシウム半水和物（CaSO4・1/2H2O）を指すように意図されるが、硫酸カルシウム二水和物よりも低い結合水含有量をもつ任意の他の硫酸カルシウム化合物（たとえば硫酸カルシウム無水物）を包含することもできる。
【００３０】
硫酸カルシウムベースの製品を形成するために使用されるスラリー及び硫酸カルシウムベースの製品において、焼石膏は好ましくは、６０重量％〜９５重量％の量、より好ましくは７５〜９５重量％及び最も好ましくは７５〜９０重量％の量（ここで重量％は、焼石膏、ポゾラン源及び金属塩の重量に基づく）で提供される。
【００３１】
硫酸カルシウムベースの製品において、石膏は６５重量％〜９８重量％の量、好ましくは６５〜９０重量％及び最も好ましくは６５〜８５重量％（ここで重量％は、石膏、ポゾラン源及び金属塩の重量に基づく）の量で提供される。
【００３２】
特に好ましい態様では、硫酸カルシウムベースの製品は、石膏６５重量％〜９８重量％、ポゾラン源及び金属塩０．５重量％〜９重量％を含み、焼石膏６０〜９５重量％、ポゾラン源及び金属塩１重量％〜９重量％（ここで重量％は、石膏、ポゾラン源及び金属塩の重量に基づく）を含む水性スラリーを乾燥することから形成することができる。
【００３３】
この態様に関しては、ポゾラン源の量及び性質、石膏／焼石膏の好ましい量、並びに金属塩の好ましい量／性質は上記の通りであってもよい。
別の特に好ましい態様では、硫酸カルシウムベースの製品は、石膏６５重量％〜９８重量％、ポゾラン源及び硝酸マグネシウムを含み、焼石膏６０〜９５重量％、ポゾラン源及び硝酸マグネシウム（ここで重量％は、石膏、ポゾラン源及び金属塩の重量に基づく）を含む水性スラリーを乾燥することから形成することができる。
【００３４】
この態様に関しては、ポゾラン源の量及び性質、石膏／焼石膏の好ましい量、並びに硝酸マグネシウムの好ましい量／性質は上記の通りであってもよい。
好ましくは、硫酸カルシウムベースの製品はバーミキュライトを実質的に含まない。本発明者らは、ポゾラン源及び金属塩の組み合わせを添加すると、バーミキュライトの非存在下であっても、硫酸カルシウムベースの製品、たとえば石膏ウォールボードの収縮を最小化するのを助けることを知見した。
【００３５】
態様によっては、硫酸カルシウムベースの製品は、実質的に無機繊維を含まない、即ちガラス繊維もアスベスト繊維も含まない。
しかしながら、態様によっては、硫酸カルシウムベースの製品は、加熱前に製品の強度を改良するのに役立ちうるので、無機繊維（たとえばガラス繊維）及び/またはマット（たとえばガラスマット）を含むことができる。
【００３６】
硫酸カルシウムベースの製品は、促進剤、遅延剤、発泡剤／消泡剤、流動化剤などの添加剤を含むことができる。促進剤は、たとえば糖または界面活性剤の添加剤を含む新しく粉砕した石膏であってもよい。かかる促進剤としては、Ground Mineral NANSA（ＧＭＮ）、耐熱性促進剤（ＨＲＡ）及びボールミル促進剤（ＢＭＡ）を挙げることができる。あるいは、促進剤は、硫酸アルミニウム、硫酸亜鉛または硫酸カリウムなどの化学添加物であってもよい。場合によっては、複数の促進剤の混合物、たとえば硫酸塩促進剤と組み合わせてＧＭＮを使用することができる。さらなる代替案としては、たとえば米国特許第ＵＳ２０１０／０１３６２５９号に記載のように、超音波を使用してスラリーの硬化速度を加速させることができる。
【００３７】
「硫酸カルシウムベースの製品」なる用語は、建築材、たとえばウォールボード（ライナーを有するか、または有しない）（繊維強化を有するか、または有しない）、タイル（たとえば天井タイル）、ダクト収容パネル、目地材料（たとえば隣接するウォールボード／タイル／パネルなどを接合するため）、プラスター組成物または金属を鋳造するための鋳型を含むことができる。
【００３８】
「硫酸カルシウムベースの」なる用語は、製品が主成分として石膏を含む、即ち石膏は製品の重量％で最大の単一成分であるという意味として容易に理解される。本用語は、製品が、製品の全重量に基づいて４０重量％、５０重量％、６０重量％、７０重量％、８０重量％、９０重量％以上の石膏を含むことを意味することができる。
【００３９】
硫酸カルシウムベースの製品は複合材製品であってよく、たとえば二つのライナー（たとえば紙ライナーまたはガラス繊維マット）の間にはさまれた石膏マトリックスコア（収縮抵抗添加剤を含む）を有するウォールボードであってよい。
【実施例】
【００４０】
以下の実施例は、高温において減少した収縮をもつ製品を示し、例示のみの目的で与えられる。
対照試料１−添加剤なし
焼石膏２００ｇを４０℃において水１４０ｇに添加し、この混合物を手で３０秒間ブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４１】
対照試料２−カオリン（１０重量％）
焼石膏１８０ｇ及びカオリン２０ｇをドライブレンドして、４０℃において水１４０ｇに添加した。この混合物を手で３０秒間ブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４２】
対照試料３−カオリン（３０重量％）
焼石膏１４０ｇ及びカオリン６０ｇをドライブレンドして、４０℃において水１４０ｇに添加した。この混合物を手で３０秒間ブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４３】
対照試料４−硝酸マグネシウム（９重量％）
硝酸マグネシウム六水和物２０ｇを、４０℃において水１４０ｇに添加した。焼石膏２００ｇを水／金属塩混合物に添加し、得られた混合物を３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４４】
対照試料５−硝酸銅（７重量％）
硝酸銅四水和物１６ｇを、４０℃において水１４０ｇに添加した。焼石膏２００ｇを水／金属塩混合物に添加し、得られた混合物を３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４５】
対照試料６−硝酸カルシウム（８重量％）
硝酸カルシウム四水和物１８ｇを、４０℃において水１４０ｇに添加した。焼石膏２００ｇを水／金属塩混合物に添加し、得られた混合物を３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４６】
対照試料７−硝酸鉄（９重量％）
硝酸鉄（III）九水和物２０ｇを、４０℃において水１４０ｇに添加した。焼石膏２００ｇを水／金属塩混合物に添加し、得られた混合物を３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４７】
対照試料８−硝酸アルミニウム（９重量％）
硝酸アルミニウム九水和物２０ｇを、４０℃において水１４０ｇに添加した。焼石膏２００ｇを水／金属塩混合物に添加し、得られた混合物を３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４８】
対照試料９−もみ殻灰（１０重量％）
焼石膏１８０ｇをもみ殻灰２０ｇとドライブレンドし、次いで水１４０ｇと３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００４９】
対照試料１０−シリコーンオイル（１０重量％）
シリコーンオイル２０ｇを４０℃において水１４０ｇに添加した。焼石膏２００ｇをこの溶液に添加し、３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００５０】
使用したシリコーンオイルは、Wacker製のSILRES（登録商標）ＢＳ  ９４であった。これはポリメチルヒドロシロキサンをベースとする無水シリコーンオイルである。
対照試料１１−マイクロシリカ（１０重量％）
焼石膏１８０ｇをマイクロシリカ２０ｇとドライブレンドし、次いで水１４０ｇと３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００５１】
対照試料１２−珪藻土（１０重量％）
焼石膏１８０ｇを珪藻土２０ｇとドライブレンドし、次いで水１４０ｇと３０秒間手でブレンドしてスラリーを形成した。このスラリーを円筒状シリコーン鋳型（高さ２５ｍｍ、直径１２ｍｍ）に注ぎ、この試料を４０℃で一晩（最低１２時間）乾燥した。
【００５２】
実施例
以下の表１に示された金属塩、ポゾラン源及び焼石膏の量の試料配合で、金属塩と４０℃において水１４０ｇとを混合して調製した（実施例２３を除く全て）。ポゾラン源及び焼石膏をドライブレンドして水／塩混合物に添加した。得られた混合物を３０秒間手でブレンドしてスラリーを形成した。実施例２３に関しては、シリコーンオイル及び金属塩を４０℃において水１４０ｇに添加し、次いで焼石膏を溶液に添加してスラリーを形成し、これを３０秒間手でブレンドした。スラリー中の各成分の（乾燥成分に基づく）重量％量を以下のかっこ内に示す。
【００５３】
このスラリーを円筒状シリコーン鋳型（高さ２５ｍｍ、直径１２ｍｍ）に注ぎ、この試料を４０℃で一晩（最低１２時間）乾燥した。
【００５４】
【表１−１】
2017535508.tif 000002
【００５５】
【表１−２】
2017535508.tif 000003
【００５６】
線収縮
線収縮は、Netzsch膨張計を使用して測定した。試料は、１０００℃に５℃／分の速度で加熱した。収縮は、解像度８ｎｍをもつ変換器を使用してin-situで測定した。
【００５７】
膨張計の結果を表２に示す。
【００５８】
【表２−１】
2017535508.tif 000004
【００５９】
【表２−２】
2017535508.tif 000005
【００６０】
この結果は、ポゾラン源及び金属塩との組み合わせは、高温に暴露した後の収縮を減少させるのに役立ちうることを示す。５重量％を超える（製品中で４重量％を超える）ポゾラン源をスラリー中で使用するとき及び、１重量％を超える（製品中で０．５重量％を超える）金属塩をスラリー中で使用するときに結果は最も顕著である。結果は、同量のポゾラン源及び金属塩を使用する場合に特に顕著である。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
石膏、ポゾラン源及び金属塩添加剤を含む硫酸カルシウムベースの製品であって、前記石膏は、（石膏、ポゾラン源及び金属塩の重量に基づいて）６５〜９８重量％の量で提供され、前記金属塩は、硝酸カルシウム及び、マグネシウム、銅、亜鉛、鉄またはアルミニウムの塩から選択される、前記製品。
【請求項２】
前記ポゾラン源が、（石膏、ポゾラン源及び金属塩の重量に基づいて）４〜２７重量％の量で含まれる、請求項１に記載の硫酸カルシウムベースの製品。
【請求項３】
前記金属塩添加剤が、（石膏、ポゾラン源及び金属塩の重量に基づいて）０．５〜１０重量％の量で含まれる、請求項１または２に記載の硫酸カルシウムベースの製品。
【請求項４】
焼石膏、ポゾラン源及び金属塩添加剤を含む水性スラリーを乾燥することから形成される硫酸カルシウムベースの製品であって、前記焼石膏は（焼石膏、ポゾラン源及び金属塩の重量に基づいて）６０〜９５重量％の量でスラリー中に提供され、前記金属塩は、硝酸カルシウム及び、マグネシウム、銅、亜鉛、鉄またはアルミニウムの塩から選択される、前記製品。
【請求項５】
前記ポゾラン源が５〜３０重量％の量でスラリーに含まれる、請求項４に記載の硫酸カルシウムベースの製品。
【請求項６】
前記金属添加剤が１〜１５重量％の量でスラリーに含まれる、請求項４または５に記載の硫酸カルシウムベースの製品。
【請求項７】
前記ポゾラン源の重量％と前記金属塩の重量％とが等しい、請求項１〜６のいずれかに記載の硫酸カルシウムベースの製品。
【請求項８】
前記ポゾラン源が、カオリナイト粘土材料、フライアッシュ、もみ殻灰、珪藻土、火山灰及び軽石、マイクロシリカ、シリカフェーム並びにシリコーンオイルから選択される、請求項１〜７いずれかに記載の硫酸カルシウムベースの製品。
【請求項９】
前記金属塩添加剤が、３００〜５００℃の温度の間で分解し、金属酸化物を生成する金属塩である、請求項１〜８いずれかに記載の硫酸カルシウムベースの製品。
【請求項１０】
前記金属塩が硝酸塩、炭酸塩、炭酸水素塩、硫酸塩、水酸化物または塩化物である、請求項９に記載の硫酸カルシウムベースの製品。
【請求項１１】
前記金属塩が硝酸マグネシウムである、請求項１０に記載の硫酸カルシウムベースの製品。
【請求項１２】
硫酸カルシウムベースの組成物の水性スラリーを乾燥することによる硫酸カルシウムベースの製品を形成する際に使用するための硫酸カルシウムベースの組成物であって、前記硫酸カルシウムベースの組成物は、焼石膏、ポゾラン源及び金属塩を含み、前記焼石膏は、（焼石膏、ポゾラン源及び金属塩の重量に基づいて）６０〜９５重量％の量で組成物中に提供され、前記金属塩は、硝酸カルシウム及び、マグネシウム、銅、亜鉛、鉄またはアルミニウムの塩から選択される、前記組成物。
【請求項１３】
前記ポゾラン源が５〜３０重量％の量で含まれる、請求項１２に記載の硫酸カルシウムベースの組成物。
【請求項１４】
前記金属塩添加剤が１〜１５重量％の量で含まれる、請求項１２または１３に記載の硫酸カルシウムベースの組成物。
【請求項１５】
前記ポゾラン源の重量％と前記金属塩の重量％とが等しい、請求項１２〜１４のいずれかに記載の硫酸カルシウムベースの組成物。
【請求項１６】
前記ポゾラン源が、カオリナイト粘土材料、フライアッシュ、もみ殻灰、珪藻土、火山灰及び軽石、マイクロシリカ、シリカフェーム並びにシリコーンオイルから選択される、請求項１２〜１５のいずれかに記載の硫酸カルシウムベースの組成物。
【請求項１７】
前記金属塩添加剤が、３００〜５００℃の温度の間で分解して金属酸化物を生成する金属塩である、請求項１２〜１６のいずれかに記載の硫酸カルシウムベースの組成物。
【請求項１８】
前記金属塩が、硝酸塩、炭酸塩、炭酸水素塩、硫酸塩、水酸化物または塩化物である、請求項１７に記載の硫酸カルシウムベースの組成物。
【請求項１９】
前記金属塩が硝酸マグネシウムである、請求項１８に記載の硫酸カルシウムベースの組成物。
【請求項２０】
請求項１２〜１９のいずれかに記載の組成物を含む水性スラリーを乾燥することによる硫酸カルシウムベースの製品を形成する方法。
【請求項２１】
石膏を含む硫酸カルシウムベースの製品が熱に暴露されている間に収縮を減少する及び/または強度を改良するためのポゾラン源及び金属塩添加剤の組み合わせの使用。
【請求項２２】
前記ポゾラン源が４〜２７重量％の量で含まれる、請求項２１に記載の使用。
【請求項２３】
前記金属塩添加剤が、（石膏、ポゾラン源及び金属塩の重量に基づいて）０．５〜１０重量％の量で含まれる、請求項２１または２２に記載の使用。
【請求項２４】
前記石膏が、（石膏、ポゾラン源及び金属塩の重量に基づいて）６５〜９８重量％の量で提供される、請求項２１〜２３のいずれかに記載の使用。
【請求項２５】
前記ポゾラン源がカオリナイト粘土材料である、請求項２１〜２４のいずれかに記載の使用。
【請求項２６】
前記金属塩添加剤が、３００〜５００℃の温度の間で分解して金属酸化物を生成する金属塩である、請求項２１〜２５のいずれかに記載の使用。
【請求項２７】
前記金属塩添加剤が、カルシウム、マグネシウム、銅、亜鉛、鉄またはアルミニウムを含む、請求項２６に記載の使用。
【請求項２８】
前記金属塩が硝酸塩、炭酸塩、炭酸水素塩、硫酸塩、水酸化物または塩化物である、請求項２６または２７に記載の使用。
【請求項２９】
前記金属塩が硝酸マグネシウムである、請求項２６〜２８のいずれかに記載の使用。
【手続補正２】
【補正対象書類名】明細書
【補正対象項目名】００６０
【補正方法】変更
【補正の内容】
【００６０】
この結果は、ポゾラン源及び金属塩との組み合わせは、高温に暴露した後の収縮を減少させるのに役立ちうることを示す。５重量％を超える（製品中で４重量％を超える）ポゾラン源をスラリー中で使用するとき及び、１重量％を超える（製品中で０．５重量％を超える）金属塩をスラリー中で使用するときに結果は最も顕著である。結果は、同量のポゾラン源及び金属塩を使用する場合に特に顕著である。
出願時の特許請求の範囲の内容を以下に記載する。
［１］
石膏、ポゾラン源及び金属塩添加剤を含む硫酸カルシウムベースの製品。
［２］
前記ポゾラン源が、（石膏、ポゾラン源及び金属塩の重量に基づいて）４〜２７重量％の量で含まれる、前記１に記載の硫酸カルシウムベースの製品。
［３］
前記ポゾラン源が、（石膏、ポゾラン源及び金属塩の重量に基づいて）４〜９重量％の量で含まれる、前記２に記載の硫酸カルシウムベースの製品。
［４］
前記金属塩添加剤が、（石膏、ポゾラン源及び金属塩の重量に基づいて）０．５〜１０重量％の量で含まれる、前記１〜３のいずれかに記載の硫酸カルシウムベースの製品。
［５］
前記金属塩添加剤が、（石膏、ポゾラン源及び金属塩の重量に基づいて）２〜９重量％の量で含まれる、前記４に記載の硫酸カルシウムベースの製品。
［６］
前記石膏が、（石膏、ポゾラン源及び金属塩の重量に基づいて）６５〜９８重量％の量で提供される、前記１〜５のいずれかに記載の硫酸カルシウムベースの製品。
［７］
前記石膏が、（石膏、ポゾラン源及び金属塩の重量に基づいて）６５〜８５重量％の量で提供される、前記６に記載の硫酸カルシウムベースの製品。
［８］
前記金属塩添加剤が、（石膏、ポゾラン源及び金属塩の重量に基づいて）０．５〜９重量％の量で含まれ、前記石膏が６５〜９８重量％の量で含まれる、前記１〜７のいずれかに記載の硫酸カルシウムベースの製品。
［９］
前記金属塩添加剤が硝酸マグネシウムであり、前記石膏が、（石膏、ポゾラン源及び金属塩の重量に基づいて）６５〜９８重量％の量で含まれる、前記１〜８のいずれかに記載の硫酸カルシウムベースの製品。
［１０］
焼石膏、ポゾラン源及び金属塩添加剤を含む水性スラリーを乾燥することから形成される硫酸カルシウムベースの製品。
［１１］
前記ポゾラン源が５〜３０重量％の量でスラリーに含まれる、前記１０に記載の硫酸カルシウムベースの製品。
［１２］
前記ポゾラン源が５〜９重量％の量でスラリーに含まれる、前記１１に記載の硫酸カルシウムベースの製品。
［１３］
前記金属添加剤が１〜１５重量％の量でスラリーに含まれる、前記１０〜１２のいずれかに記載の硫酸カルシウムベースの製品。
［１４］
前記金属塩が、２〜９重量％の量でスラリーに含まれる、前記１３に記載の硫酸カルシウムベースの製品。
［１５］
前記ポゾラン源の重量％と前記金属塩の重量％が等しい、前記１〜１４のいずれかに記載の硫酸カルシウムベースの製品。
［１６］
前記石膏が、（石膏、ポゾラン源及び金属塩の重量に基づいて）６０〜９５重量％の量でスラリーに含まれる、前記６〜１５のいずれかに記載の硫酸カルシウムベースの製品。
［１７］
前記石膏が、（石膏、ポゾラン源及び金属塩の重量に基づいて）７５〜９０重量％の量でスラリーに含まれる、前記１６に記載の硫酸カルシウムベースの製品。
［１８］
前記金属塩添加剤が、（石膏、ポゾラン源及び金属塩の重量に基づいて）１〜９重量％の量でスラリーに含まれ、前記石膏は６０〜９５重量％の量でスラリーに含まれる、前記６〜１７のいずれかに記載の硫酸カルシウムベースの製品。
［１９］
前記金属塩添加剤が硝酸マグネシウムであり、前記石膏は、（石膏、ポゾラン源及び金属塩の重量に基づいて）６０〜９５重量％の量でスラリーに含まれる、前記６〜１８のいずれかに記載の硫酸カルシウムベースの製品。
［２０］
前記ポゾラン源が、カオリナイト粘土材料、フライアッシュ、もみ殻灰、珪藻土、火山灰及び軽石、マイクロシリカ、シリカフェーム並びにシリコーンオイルから選択される、前記１〜１９のいずれかに記載の硫酸カルシウムベースの製品。
［２１］
前記金属塩添加剤が、３００〜５００℃の温度の間で分解し、金属酸化物を生成する金属塩である、前記１〜２０のいずれかに記載の硫酸カルシウムベースの製品。
［２２］
前記金属塩添加剤が、カルシウム、マグネシウム、銅、亜鉛、鉄またはアルミニウムを含む、前記２１に記載の硫酸カルシウムベースの製品。
［２３］
前記金属塩が硝酸塩、炭酸塩、炭酸水素塩、硫酸塩、水酸化物または塩化物である、前記２１または２２に記載の硫酸カルシウムベースの製品。
［２４］
前記金属塩が硝酸マグネシウムである、前記２１〜２３のいずれかに記載の硫酸カルシウムベースの製品。
［２５］
硫酸カルシウムベースの組成物の水性スラリーを乾燥することによる硫酸カルシウムベースの製品を形成する際に使用するための硫酸カルシウムベースの組成物であって、前記硫酸カルシウムベースの組成物は、焼石膏、ポゾラン源及び金属塩を含む、前記組成物。
［２６］
前記ポゾラン源が５〜３０重量％の量で含まれる、前記２５に記載の硫酸カルシウムベースの組成物。
［２７］
前記ポゾラン源が５〜９重量％の量で含まれる、前記２６に記載の硫酸カルシウムベースの組成物。
［２８］
前記金属塩添加剤が１〜１５重量％の量で含まれる、前記２５〜２７のいずれかに記載の硫酸カルシウムベースの組成物。
［２９］
前記金属塩添加剤が、２〜９重量％の量で含まれる、前記２８に記載の硫酸カルシウムベースの組成物。
［３０］
前記ポゾラン源の重量％と前記金属塩の重量％が等しい、前記２５〜２９のいずれかに記載の硫酸カルシウムベースの組成物。
［３１］
前記石膏が、（石膏、ポゾラン源及び金属塩の重量に基づいて）６０〜９５重量％の量で提供される、前記２５〜３０のいずれかに記載の硫酸カルシウムベースの組成物。
［３２］
前記石膏が、（石膏、ポゾラン源及び金属塩の重量に基づいて）７５〜９０重量％の量で提供される、前記３１に記載の硫酸カルシウムベースの組成物。
［３３］
前記金属塩が（石膏、ポゾラン源及び金属塩の重量に基づいて）１〜９重量％の量で含まれ、前記石膏が６０〜９５重量％の量で含まれる、前記２５〜３２のいずれかに記載の硫酸カルシウムベースの組成物。
［３４］
前記金属添加剤が硝酸マグネシウムであり、前記石膏が、（石膏、ポゾラン源及び金属塩の重量に基づいて）６０〜９５重量％の量で含まれる、前記２５〜３３のいずれかに記載の硫酸カルシウムベースの組成物。
［３５］
前記ポゾラン源が、カオリナイト粘土材料、フライアッシュ、もみ殻灰、珪藻土、火山灰及び軽石、マイクロシリカ、シリカフェーム並びにシリコーンオイルから選択される、前記２５〜３４のいずれかに記載の硫酸カルシウムベースの組成物。
［３６］
前記金属塩添加剤が、３００〜５００℃の温度の間で分解して金属酸化物を生成する金属塩である、前記２５〜３５のいずれかに記載の硫酸カルシウムベースの組成物。
［３７］
前記金属塩添加剤が、カルシウム、マグネシウム、銅、亜鉛、鉄またはアルミニウムを含む、前記３６に記載の硫酸カルシウムベースの組成物。
［３８］
前記金属塩が、硝酸塩、炭酸塩、炭酸水素塩、硫酸塩、水酸化物または塩化物である、前記３６または３７に記載の硫酸カルシウムベースの組成物。
［３９］
前記金属塩が硝酸マグネシウムである、前記３６〜３８のいずれかに記載の硫酸カルシウムベースの組成物。
［４０］
前記２５〜３９のいずれかに記載の組成物を含む水性スラリーを乾燥することによる硫酸カルシウムベースの製品を形成する方法。
［４１］
石膏を含む硫酸カルシウムベースの製品が熱に暴露されている間に収縮を減少する及び/または強度を改良するためのポゾラン源及び金属塩添加剤の組み合わせの使用。
［４２］
前記ポゾラン源が４〜２７重量％の量で含まれる、前記４１に記載の使用。
［４３］
前記ポゾラン源が、（石膏、ポゾラン源及び金属塩の重量に基づいて）４〜９重量％の量で含まれる、前記４２に記載の方法。
［４４］
前記金属塩添加剤が、（石膏、ポゾラン源及び金属塩の重量に基づいて）０．５〜１０重量％の量で含まれる、前記４１〜４３のいずれかに記載の使用。
［４５］
前記金属塩添加剤が、（石膏、ポゾラン源及び金属塩の重量に基づいて）２〜９重量％の量で含まれる、前記４４に記載の使用。
［４６］
前記石膏が、（石膏、ポゾラン源及び金属塩の重量に基づいて）６５〜９８重量％の量で提供される、前記４１〜４５のいずれかに記載の使用。
［４７］
前記石膏が、（石膏、ポゾラン源及び金属塩の重量に基づいて）６５〜８５重量％の量で提供される、前記４６に記載の使用。
［４８］
前記金属塩添加剤が（石膏、ポゾラン源及び金属塩の重量に基づいて）０．５〜９重量％の量で含まれ、前記石膏が６５〜９８重量％の量で含まれる、前記４１〜４７のいずれかに記載の使用。
［４９］
前記金属塩添加剤が硝酸マグネシウムであり、前記石膏が（石膏、ポゾラン源及び金属塩の重量に基づいて）６５〜９８重量％の量で含まれる、前記４１〜４８のいずれかに記載の使用。
［５０］
前記ポゾラン源がカオリナイト粘土材料である、前記４１〜４９のいずれかに記載の使用。
［５１］
前記金属塩添加剤が、３００〜５００℃の温度の間で分解して金属酸化物を生成する金属塩である、前記４１〜５０のいずれかに記載の使用。
［５２］
前記金属塩添加剤が、カルシウム、マグネシウム、銅、亜鉛、鉄またはアルミニウムを含む、前記５１に記載の使用。
［５３］
前記金属塩が硝酸塩、炭酸塩、炭酸水素塩、硫酸塩、水酸化物または塩化物である、前記５１または５２に記載の使用。
［５４］
前記金属塩が硝酸マグネシウムである、前記４１〜５３のいずれかに記載の使用。
［５５］
実質的に本明細書中に記載のいずれかの態様としての製品。
［５６］
実質的に本明細書中に記載のいずれかの態様としての組成物。
［５７］
実質的に本明細書中に記載のいずれかの態様としての方法。
［５８］
実質的に本明細書中に記載のいずれかの態様としての使用。
【国際調査報告】
2017535508.tif 000006
2017535508.tif 000007
2017535508.tif 000008